(57)【特許請求の範囲】
【請求項１】
（メタ）アクリロイル基含有シリカ粒子、ポリ（メタ）アクリレート、１−ヒドロキシシクロヘキシル基含有光重合開始剤及びモルホリノ基含有光重合開始剤を含み、
前記１−ヒドロキシシクロヘキシル基含有光重合開始剤と前記モルホリノ基含有光重合開始剤との質量比（１−ヒドロキシシクロヘキシル基含有光重合開始剤／モルホリノ基含有光重合開始剤）が１．１以上であり、
前記ポリ（メタ）アクリレートとして、（ポリ）ペンタエリスリトールポリ（アルキレンオキサイド変性又はエポキシ変性）（メタ）アクリレート、（ポリ）トリメチロールプロパンポリ（アルキレンオキサイド変性又はエポキシ変性）（メタ）アクリレート、（ポリ）グリセリンポリ（アルキレンオキサイド変性又はエポキシ変性）（メタ）アクリレート、イソシアヌレート構造含有ポリ（アルキレンオキサイド変性又はエポキシ変性）（メタ）アクリレート、（ポリ）アルキレンジ（アルキレンオキサイド変性又はエポキシ変性）（メタ）アクリレート及びビスフェノールＡジ（アルキレンオキサイド変性又はエポキシ変性）（メタ）アクリレートからなる群から選択されるもののみを含む、コーティング剤。
【請求項２】
前記（メタ）アクリロイル基含有シリカ粒子が、
【化１】
0006933315.tif 000028
（式中、Ｘは、ＮＨ、Ｏ又はＳであり、Ｙは、Ｏ又はＳである。）
で表される基を含む、請求項１にコーティング剤。
【請求項３】
請求項１又は２に記載のコーティング剤であるコーティング剤Ａ及び
コーティング剤Ｂを含む、コーティング剤キットであって、
前記コーティング剤Ｂは、１−ヒドロキシシクロヘキシル基含有光重合開始剤と前記モルホリノ基含有光重合開始剤との質量比（１−ヒドロキシシクロヘキシル基含有光重合開始剤／モルホリノ基含有光重合開始剤）が１．１未満であるか、又は
モルホリノ基含有光重合開始剤を含んでいない、コーティング剤キット。
【請求項４】
請求項１又は２に記載のコーティング剤及び／又は請求項３に記載のコーティング剤キットの硬化物。
【請求項５】
請求項４に記載の硬化物を含む、積層物。
【発明の詳細な説明】
【技術分野】
【０００１】
本開示は、活性エネルギー線硬化性樹脂組成物、コーティング剤キット、硬化物及び積層物に関する。
【背景技術】
【０００２】
各種基材表面に活性エネルギー線によりコーティング層を形成できる活性エネルギー線硬化性樹脂組成物が開発されている。このような活性エネルギー線硬化性樹脂組成物として、コロイダルシリカを含む活性エネルギー線硬化性樹脂組成物が提案されている（特許文献１）。
【先行技術文献】
【特許文献】
【０００３】
【特許文献１】特公昭６２−０２１８１５号公報
【発明の概要】
【発明が解決しようとする課題】
【０００４】
活性エネルギー線硬化性樹脂組成物は、用途によって様々な物性が求められる。本発明が解決しようとする課題は、良好な耐擦傷性及び鉛筆硬度を有する硬化物を製造できる活性エネルギー線硬化性樹脂組成物を提供することである。
【課題を解決するための手段】
【０００５】
本発明者らは、鋭意検討した結果、特定の組成を有する活性エネルギー線硬化性樹脂組成物により、上記課題が解決されることを見出した。
【０００６】
本開示により以下の項目が提供される。
（項目１）
（メタ）アクリロイル基含有シリカ粒子、
ポリ（メタ）アクリレート、
１−ヒドロキシシクロヘキシル基含有光重合開始剤及び
モルホリノ基含有光重合開始剤を含み、
前記１−ヒドロキシシクロヘキシル基含有光重合開始剤と前記モルホリノ基含有光重合開始剤との質量比（１−ヒドロキシシクロヘキシル基含有光重合開始剤／モルホリノ基含有光重合開始剤）が１．１以上である、活性エネルギー線硬化性樹脂組成物。
（項目２）
前記（メタ）アクリロイル基含有シリカ粒子が、
【化２】
0006933315.tif 000002
（式中、Ｘは、ＮＨ、Ｏ又はＳであり、Ｙは、Ｏ又はＳである。）
で表される基を含む、上記項目に記載の活性エネルギー線硬化性樹脂組成物。
（項目３）
上記項目に記載の活性エネルギー線硬化性樹脂組成物であるコーティング剤Ａ及び
コーティング剤Ｂを含む、コーティング剤キットであって、
前記コーティング剤Ｂは、１−ヒドロキシシクロヘキシル基含有光重合開始剤と前記モルホリノ基含有光重合開始剤との質量比（１−ヒドロキシシクロヘキシル基含有光重合開始剤／モルホリノ基含有光重合開始剤）が１．１未満であるか、又は
モルホリノ基含有光重合開始剤を含んでいない、コーティング剤キット。
（項目４）
上記項目のいずれか１項に記載の活性エネルギー線硬化性樹脂組成物及び／又は項目３に記載のコーティング剤キットの硬化物。
（項目５）
上記項目に記載の硬化物を含む、積層物。
【０００７】
本開示において、上述した１又は複数の特徴は、明示された組み合わせに加え、さらに組み合わせて提供され得る。
【発明の効果】
【０００８】
本開示に係る活性エネルギー線硬化性樹脂組成物を用いることにより、良好な耐擦傷性及び鉛筆硬度を有する硬化物を製造できる。
【発明を実施するための形態】
【０００９】
本開示の全体にわたり、各物性値、含有量等の数値の範囲は、適宜（例えば下記の各項目に記載の上限及び下限の値から選択して）設定され得る。具体的には、数値αについて、数値αの上限及び下限としてＡ４、Ａ３、Ａ２、Ａ１（Ａ４＞Ａ３＞Ａ２＞Ａ１とする）等が例示される場合、数値αの範囲は、Ａ４以下、Ａ３以下、Ａ２以下、Ａ１以上、Ａ２以上、Ａ３以上、Ａ１〜Ａ２、Ａ１〜Ａ３、Ａ１〜Ａ４、Ａ２〜Ａ３、Ａ２〜Ａ４、Ａ３〜Ａ４等が例示される。
【００１０】
［活性エネルギー線硬化性樹脂組成物］
本開示は、（メタ）アクリロイル基含有シリカ粒子、
ポリ（メタ）アクリレート、
１−ヒドロキシシクロヘキシル基含有光重合開始剤及び
モルホリノ基含有光重合開始剤を含み、
前記１−ヒドロキシシクロヘキシル基含有光重合開始剤と前記モルホリノ基含有光重合開始剤との質量比（１−ヒドロキシシクロヘキシル基含有光重合開始剤／モルホリノ基含有光重合開始剤）が１．１以上である、活性エネルギー線硬化性樹脂組成物を提供する。
【００１１】
＜（メタ）アクリロイル基含有シリカ粒子＞
（メタ）アクリロイル基含有シリカ粒子は、単独又は２種以上で使用され得る。
【００１２】
本開示において「（メタ）アクリル」は「アクリル及びメタクリルからなる群より選択される少なくとも１つ」を意味する。同様に「（メタ）アクリレート」は「アクリレート及びメタクリレートからなる群より選択される少なくとも１つ」を意味する。また「（メタ）アクリロイル」は「アクリロイル及びメタクリロイルからなる群より選択される少なくとも１つ」を意味する。
【００１３】
（メタ）アクリロイル基含有シリカ粒子は、シリカ粒子と（メタ）アクリロイル基含有化合物との反応物である。
【００１４】
（シリカ粒子）
シリカ粒子は、単独又は２種以上で使用され得る。
【００１５】
シリカ粒子の粒子径の上限及び下限は、１００、９５、９０、８５、８０、７５、７０、６５、６０、５５、５０、４５、４０、３５、３０、２５、２０、１５、１０、５ｎｍ等が例示される。１つの実施形態において、シリカ粒子の粒子径は、５〜１００ｎｍが好ましい。
【００１６】
シリカ粒子の形状は球状、中空状、多孔質状、棒状、板状、繊維状、不定形状等が例示される。１つの実施形態において、シリカ粒子の形状は球状が好ましい。
【００１７】
１つの実施形態において、シリカ粒子は、粉体状又は溶媒分散ゾルであることが好ましい。
【００１８】
シリカ粒子が溶媒分散ゾルである場合、他の成分との相溶性、分散性の観点から、分散媒は有機溶媒が好ましい。
【００１９】
有機溶媒は、単独又は２種以上で使用され得る。
【００２０】
有機溶媒は、ケトン溶媒、芳香族溶媒、アルコール溶媒、グリコール溶媒、グリコールエーテル溶媒、エステル溶媒、石油系溶媒、ハロアルカン溶媒、アミド溶媒等が例示される。
【００２１】
ケトン溶媒は、メチルエチルケトン、アセチルアセトン、メチルイソブチルケトン、シクロペンタノン、シクロヘキサノン等が例示される。
【００２２】
芳香族溶媒は、トルエン、キシレン等が例示される。
【００２３】
アルコール溶媒は、メタノール、エタノール、ｎ−プロパノール、イソプロパノール、ブタノール等が例示される。
【００２４】
グリコール溶媒は、エチレングリコール、プロピレングリコール、ジエチレングリコール、ジプロピレングリコール、トリエチレングリコール、トリプロピレングリコール、ポリエチレングリコール、ポリプロピレングリコール等が例示される。
【００２５】
グリコールエーテル溶媒は、エチレングリコールジメチルエーテル、エチレングリコールジエチルエーテル、プロピレングリコールジメチルエーテル、プロピレングリコールジエチルエーテル、ジエチレングリコールジメチルエーテル、トリエチレングリコールジメチルエーテル、ジエチレングリコールメチルエチルエーテル、ジエチレングリコールジエチルエーテル、プロピレングリコールモノメチルエーテル、エチレングリコールモノメチルエーテル、エチレングリコールモノエチルエーテル、エチレングリコールモノ−ｎ−プロピルエーテル、エチレングリコールモノイソプロピルエーテル、エチレングリコールモノ−ｎ−ブチルエーテル、エチレングリコールモノイソブチルエーテル、エチレングリコールモノ−ｔ−ブチルエーテル等が例示される。
【００２６】
エステル溶媒は、酢酸エチル、酢酸ブチル、メチルセロソルブアセテート、エチルセロソルブアセテート、プロピレングリコールモノメチルエーテルアセテート等が例示される。
【００２７】
石油系溶媒は、ソルベッソ＃１００（エクソン社製）、ソルベッソ＃１５０（エクソン社製）等が例示される。
【００２８】
ハロアルカン溶媒は、クロロホルム等が例示される。
【００２９】
アミド溶媒は、ジメチルホルムアミド等が例示される。
【００３０】
シリカ粒子（コロイダルシリカ）の市販品は、日産化学（株）製  商品名：メタノールシリカゾル、ＩＰＡ−ＳＴ、ＭＥＫ−ＳＴ、ＮＢＡ−ＳＴ、ＸＢＡ−ＳＴ、ＤＭＡＣ−ＳＴ、ＳＴ−ＵＰ、ＳＴ−ＯＵＰ、ＳＴ−２０、ＳＴ−４０、ＳＴ−Ｃ、ＳＴ−Ｎ、ＳＴ−Ｏ、ＳＴ−５０、ＳＴ−ＯＬ、ＭＥＫ−ＳＴ−Ｌ、ＭＩＢＫ−Ｔ−Ｌ等が例示される。
【００３１】
シリカ粒子（粉体シリカ）の市販品は、日本アエロジル（株）製  商品名：アエロジル１３０、アエロジル３００、アエロジル３８０、アエロジルＴＴ６００、アエロジルＯＸ５０、旭硝子（株）製  商品名：シルデックスＨ３１、Ｈ３２、Ｈ５１、Ｈ５２、Ｈ１２１、Ｈ１２２、日本シリカ工業（株）製  商品名：Ｅ２２０Ａ、Ｅ２２０、富士シリシア（株）製  商品名：ＳＹＬＹＳＩＡ４７０、日本板硝子（株）製  商品名：ＳＧフレ−ク等が例示される。
【００３２】
（（メタ）アクリロイル基含有化合物）
（メタ）アクリロイル基含有化合物は、単独又は２種以上で使用され得る。
【００３３】
１つの実施形態において、（メタ）アクリロイル基含有化合物は、式Ｕ
【化３】
0006933315.tif 000003
（式中、Ｘは、ＮＨ、Ｏ又はＳであり、Ｙは、Ｏ又はＳである。）
で表される基を含む。
【００３４】
上記基［−Ｘ−Ｃ（＝Ｙ）−ＮＨ−］で表される具体的な基は、［−Ｏ−Ｃ（＝Ｏ）−ＮＨ−］、［−Ｏ−Ｃ（＝Ｓ）−ＮＨ−］、［−Ｓ−Ｃ（＝Ｏ）−ＮＨ−］、［−ＮＨ−Ｃ（＝Ｏ）−ＮＨ−］、［−ＮＨ−Ｃ（＝Ｓ）−ＮＨ−］、［−Ｓ−Ｃ（＝Ｓ）−ＮＨ−］の６種である。これらの基は、１種単独で又は２種以上を組み合わせて用いることができる。１つの実施形態において、熱安定性の観点から、（メタ）アクリロイル基含有シリカ粒子が［−Ｏ−Ｃ（＝Ｏ）−ＮＨ−］並びに［−Ｏ−Ｃ（＝Ｓ）−ＮＨ−］及び／又は［−Ｓ−Ｃ（＝Ｏ）−ＮＨ−］を有することが好ましい。
【００３５】
上記基［−Ｘ−Ｃ（＝Ｙ）−ＮＨ−］は、分子間において水素結合による適度の凝集力を発生させ、硬化物にした場合、優れた機械的強度、基材との密着性及び耐熱性等の特性を付与せしめるものと考えられる。なお、上記はあくまでも１つの説であり、本発明が上記説に拘束されることを意図するものではない。
【００３６】
上記（メタ）アクリロイル基含有化合物は、シラノール基を含む化合物（シラノール基含有化合物ともいう）又は加水分解によってシラノール基を生成する化合物（シラノール基生成化合物ともいう）であることが好ましい。
【００３７】
シラノール基生成化合物は、ケイ素原子上にアルコキシ基、アリールオキシ基、アセトキシ基、アミノ基、ハロゲン基等を有する化合物等が例示される。１つの実施形態において、シラノール基生成化合物は、アルコキシ基又はアリールオキシ基を含む化合物が好ましい。
【００３８】
シラノール基又はシラノール基生成化合物のシラノール基生成部位は、縮合反応又は加水分解に続いて生じる縮合反応によって、シリカ粒子と結合する構成単位である。
【００３９】
１つの実施形態において、（メタ）アクリロイル基含有化合物は、下記式Ｓ：
【化４】
0006933315.tif 000004
（式中、Ｒｓ１、Ｒｓ２はそれぞれ独立に、水素原子、アルキル基又はアリール基であり、Ｒｓ３はアルキレン基又はアリーレン基であり、Ｒｓ４は２価の有機基であり、Ｒｓ５は（ｓ’’＋１）価の有機基であり、Ｚは（メタ）アクリロイル基であり、ｓ’は１、２又は３であり、ｓ’’は１〜２０の整数である。）
で表される化合物が好ましい。
【００４０】
アルキル基は、直鎖アルキル基、分岐アルキル基、シクロアルキル基等が例示される。
【００４１】
直鎖アルキル基は、−ＣｎＨ２ｎ＋１（ｎは１以上の整数）の一般式で表される。直鎖アルキル基は、メチル基、エチル基、ｎ−プロピル基、ｎ−ブチル基、ｎ−ペンチル基、ｎ−ヘキシル基、ｎ−ヘプチル基、ｎ−オクチル基、ｎ−ノニル基、ｎ−デシル基、ウンデシル基、ドデシル基（ラウリル基）、トリデシル基、テトラデシル基（ミリスチル基）、ペンタデシル基、ヘキサデシル基（パルミチル基）、ヘプタデシル基、オクタデシル基（ステアリル基）、ノナデシル基、イコシル基、ヘンイコシル基、ドコシル基等が例示される。
【００４２】
分岐アルキル基は、直鎖アルキル基の少なくとも１つの水素原子がアルキル基によって置換された基である。分岐アルキル基は、ｉ−プロピル基、ｉ−ブチル基、ｓ−ブチル基、ｔ−ブチル基、ジエチルペンチル基、トリメチルブチル基、トリメチルペンチル基、トリメチルヘキシル基、２−エチルヘキシル基等が例示される。
【００４３】
シクロアルキル基は、単環シクロアルキル基、架橋環シクロアルキル基、縮合環シクロアルキル基等が例示される。
【００４４】
本開示において、単環は、炭素の共有結合により形成された内部に橋かけ構造を有しない環状構造を意味する。また、縮合環は、２つ以上の単環が２個の原子を共有している（すなわち、それぞれの環の辺を互いに１つだけ共有（縮合）している）環状構造を意味する。架橋環は、２つ以上の単環が３個以上の原子を共有している環状構造を意味する。
【００４５】
単環シクロアルキル基は、シクロペンチル基、シクロヘキシル基、シクロヘプチル基、シクロデシル基、３，５，５−トリメチルシクロヘキシル基等が例示される。
【００４６】
架橋環シクロアルキル基は、トリシクロデシル基、アダマンチル基、ノルボルニル基等が例示される。
【００４７】
縮合環シクロアルキル基は、ビシクロデシル基等が例示される。
【００４８】
アリール基は、単環アリール基、縮合環アリール基等が例示される。またアリール基は、１個以上の水素原子が直鎖又は分岐アルキル基によって置換されていてもよい。
【００４９】
単環アリール基は、フェニル基、トリル基、メシチル基等が例示される。
【００５０】
縮合環アリール基は、ナフチル基等が例示される。
【００５１】
式Ｓ中、（Ｒｓ１Ｏ）ｓ’Ｒｓ２３−ｓ’Ｓｉ−で示される基は、トリメトキシシリル基、トリエトキシシリル基、トリフェノキシシリル基、メチルジメトキシシリル基、ジメチルメトキシシリル基等が例示される。これらのうち、トリメトキシシリル基又はトリエトキシシリル基が好ましい。
【００５２】
アルキレン基は、直鎖アルキレン基、分岐アルキレン基、シクロアルキレン基等が例示される。
【００５３】
直鎖アルキレン基は一般式：−（ＣＨ２）ｎ−（ｎは１以上の整数）で表される。直鎖アルキレン基は、メチレン基、エチレン基、プロピレン基、ｎ−ブチレン基、ｎ−ペンチレン基、ｎ−ヘキシレン基、ｎ−ヘプチレン基、ｎ−オクチレン基、ｎ−ノニレン基、ｎ−デカメチレン基等が例示される。
【００５４】
分岐アルキレン基は、直鎖アルキレン基の少なくとも１つの水素原子がアルキル基によって置換された基である。分岐アルキレン基は、ジエチルペンチレン基、トリメチルブチレン基、トリメチルペンチレン基、トリメチルヘキシレン基（トリメチルヘキサメチレン基）等が例示される。
【００５５】
シクロアルキレン基は、単環シクロアルキレン基、架橋環シクロアルキレン基、縮合環シクロアルキレン基等が例示される。またシクロアルキレン基は、１個以上の水素原子が直鎖又は分岐アルキル基によって置換されていてもよい。
【００５６】
単環シクロアルキレン基は、シクロペンチレン基、シクロヘキシレン基、シクロヘプチレン基、シクロデシレン基、３，５，５−トリメチルシクロヘキシレン基等が例示される。
【００５７】
架橋環シクロアルキレン基は、トリシクロデシレン基、アダマンチレン基、ノルボルニレン基等が例示される。
【００５８】
縮合環シクロアルキレン基は、ビシクロデシレン基等が例示される。
【００５９】
アリーレン基は、単環アリーレン基、縮合環アリーレン基等が例示される。またアリーレン基は、１個以上の水素原子が直鎖又は分岐アルキル基によって置換されていてもよい。
【００６０】
単環アリーレン基は、フェニレン基、トリレン基、メシチレン基等が例示される。
【００６１】
縮合環アリール基は、ナフチレン基等が例示される。
【００６２】
式Ｓ中、Ｒｓ４は２価の有機基である。
【００６３】
Ｒｓ４の分子量は１４から１万が好ましく、７６から５００がより好ましい。
【００６４】
Ｒｓ４はアルキレン基、アリーレン基等が例示される。Ｒｓ４は炭素原子及び水素原子以外の元素を含んでいてもよく、ポリエーテル結合、ポリエステル結合、ポリアミド結合、ポリカーボネート結合、さらには上記式Ｕに示す基を含むこともできる。
【００６５】
式Ｓ中、Ｒｓ５は（ｓ’’＋１）価の有機基であり、好ましくは鎖状、分岐状又は環状の飽和炭化水素基、不飽和炭化水素基の中から選ばれる。
【００６６】
Ｒｓ５は、
【化５】
0006933315.tif 000005
（ｓ’’’は０〜２の整数である。）
等が例示される。
【００６７】
式Ｓ中、ｓ’’は１〜２０の整数であり、１〜１０が好ましく、１〜５がより好ましい。
【００６８】
式Ｓで表される（メタ）アクリロイル基含有化合物の合成方法は、特開平９−１００１１１号公報に記載された方法等が例示される。すなわち、（メタ）アクリロイル基含有化合物の合成方法は、（Ａ）メルカプトアルコキシシランとポリイソシアネートと活性水素基含有（メタ）アクリレートとの付加反応、（Ｂ）アルコキシシリル基及びイソシアネート基を有する化合物と活性水素含有（メタ）アクリレートとの反応、（Ｃ）（メタ）アクリロイル基及びイソシアネート基を有する化合物とメルカプトアルコキシシラン又はアミノシランとの付加反応等が例示される。
【００６９】
１つの実施形態において、式Ｓで表される（メタ）アクリロイル基含有化合物の合成方法は、上記（Ａ）の方法が好ましい。より詳細には、
（Ａ１）法；まずメルカプトアルコキシシランとポリイソシアネートとを反応させることで、アルコキシシリル基、［−Ｓ−Ｃ（＝Ｏ）ＮＨ−］基及びイソシアネート基を含む中間体を形成する工程、当該中間体と水酸基含有（ポリ）（メタ）アクリレートを反応させて、［−Ｏ−Ｃ（＝Ｏ）ＮＨ−］結合を形成する工程を含む方法
（Ａ２）法；まずポリイソシアネートと水酸基含有（ポリ）（メタ）アクリレートとを反応させることで（メタ）アクリロイル基、［−Ｏ−Ｃ（＝Ｏ）ＮＨ−］基、及びイソシアネート基を含む中間体を形成する工程、当該中間体にメルカプトアルコキシシランを反応させて［−Ｓ−Ｃ（＝Ｏ）−ＮＨ−］結合を形成させる工程を含む方法
等が例示される。マイケル付加反応による重合性不飽和基の減少がない点で（Ａ１）法が好ましい。
【００７０】
メルカプトアルコキシシランは、単独又は２種以上で使用され得る。
【００７１】
メルカプトアルコキシシランは、メルカプトプロピルトリメトキシシラン、メルカプトプロピルトリエトキシシラン、メルカプトプロピルメチルジエトキシシラン、メルカプトプロピルジメトキシメチルシラン、メルカプトプロピルメトキシジメチルシラン、メルカプトプロピルトリフェノキシシシラン、メルカプトプロピルトリブトキシシシラン等が例示される。
【００７２】
１つの実施形態において、メルカプトアルコキシシランは、メルカプトプロピルトリメトキシシラン、メルカプトプロピルトリエトキシシランが好ましい。
【００７３】
メルカプトアルコキシシランの市販品は、東レ・ダウ・コーニング（株）製  商品名：ＳＨ６０６２等が例示される。また、アミノ置換アルコキシシランとエポキシ基置換メルカプタンとの付加生成物、エポキシシランとα，ω−ジメルカプト化合物との付加生成物を利用することもできる。
【００７４】
ポリイソシアネートは、単独又は２種以上で使用され得る。
【００７５】
本開示において、「ポリイソシアネート」は、２個以上のイソシアネート基（−Ｎ＝Ｃ＝Ｏ）を有する化合物である。
【００７６】
ポリイソシアネートは、直鎖脂肪族ポリイソシアネート、分岐脂肪族ポリイソシアネート、脂環族ポリイソシアネート、芳香族ポリイソシアネート並びにこれらのビウレット体、イソシアヌレート体、アロファネート体、アダクト体等が例示される。
【００７７】
直鎖脂肪族ポリイソシアネートは、メチレンジイソシアネート、ジメチレンジイソシアネート、トリメチレンジイソシアネート、テトラメチレンジイソシアネート、ペンタメチレンジイソシアネート、ヘキサメチレンジイソシアネート、ヘプタメチレンジイソシアネート、オクタメチレンジイソシアネート、ノナメチレンジイソシアネート、デカメチレンジイソシアネート等が例示される。
【００７８】
分岐脂肪族ポリイソシアネートは、ジエチルペンチレンジイソシアネート、トリメチルブチレンジイソシアネート、トリメチルペンチレンジイソシアネート、トリメチルヘキサメチレンジイソシアネート等が例示される。
【００７９】
脂環族ポリイソシアネートは、単環脂環族ポリイソシアネート、架橋環脂環族ポリイソシアネート、縮合環脂環族ポリイソシアネート等が例示される。
【００８０】
単環脂環族ポリイソシアネートは、水添キシレンジイソシアネート、イソホロンジイソシアネート、シクロペンチレンジイソシアネート、シクロヘキシレンジイソシアネート、シクロヘプチレンジイソシアネート、シクロデシレンジイソシアネート、３，５，５−トリメチルシクロヘキシレンジイソシアネート、ジシクロヘキシルメタンジイソシアネート等が例示される。
【００８１】
架橋環脂環族ポリイソシアネートは、トリシクロデシレンジイソシアネート、アダマンタンジイソシアネート、ノルボルネンジイソシアネート等が例示される。
【００８２】
縮合環脂環族ポリイソシアネートは、ビシクロデシレンジイソシアネート等が例示される。
【００８３】
芳香族ポリイソシアネートは、単環芳香族ポリイソシアネート、縮合環芳香族ポリイソシアネート等が例示される。
【００８４】
単環芳香族ポリイソシアネートは、４，４’−ジフェニルジメチルメタンジイソシアネート等のジアルキルジフェニルメタンジイソシアネート、４，４’−ジフェニルテトラメチルメタンジイソシアネート等のテトラアルキルジフェニルメタンジイソシアネート、４，４’−ジフェニルメタンジイソシアネート、４，４’−ジベンジルイソシアネート、１，３−フェニレンジイソシアネート、１，４−フェニレンジイソシアネート、トリレンジイソシアネート、キシリレンジイソシアネート、ｍ−テトラメチルキシリレンジイソシアネート等が例示される。
【００８５】
縮合環芳香族ポリイソシアネートは、１，５−ナフチレンジイソシアネート等が例示される。
【００８６】
水酸基含有（ポリ）（メタ）アクリレートは、単独又は２種以上で使用され得る。
【００８７】
水酸基含有（ポリ）（メタ）アクリレートは、水酸基含有（メタ）アクリレート、水酸基含有ポリ（メタ）アクリレート等が例示される。
【００８８】
水酸基含有（メタ）アクリレートは、２−ヒドロキシエチル（メタ）アクリレート、２−ヒドロキシプロピル（メタ）アクリレート、３−ヒドロキシプロピル（メタ）アクリレート、４−ヒドロキシブチル（メタ）アクリレート、６−ヒドロキシヘキシル（メタ）アクリレート、８−ヒドロキシオクチル（メタ）アクリレート、１，４−シクロヘキサンジメタノールモノ（メタ）アクリレート等が例示される。
【００８９】
水酸基含有ポリ（メタ）アクリレートは、後述のポリ（メタ）アクリレートのうち、酸素原子に直接共有結合している水素原子を有する化合物等が例示される。
【００９０】
１つの実施形態において、水酸基含有ポリ（メタ）アクリレートは、トリメチロールプロパンジ（メタ）アクリレート、トリメチロールエタンジ（メタ）アクリレート、ペンタエリスリトールトリ（メタ）アクリレート、ジペンタエリスルトールペンタ（メタ）アクリレートが好ましい。
【００９１】
１つの実施形態において、水酸基含有（ポリ）（メタ）アクリレートは、２−ヒドロキシエチル（メタ）アクリレート、２−ヒドロキシプロピル（メタ）アクリレート、ペンタエリスリトールトリ（メタ）アクリレートが好ましい。
【００９２】
１つの実施形態において、（メタ）アクリロイル基含有化合物は、式Ｕ
【化６】
0006933315.tif 000006
（式中、Ｘは、ＮＨ、Ｏ又はＳであり、Ｙは、Ｏ又はＳである。）
で表される基を含まない。
【００９３】
式Ｕで表される基を含まない（メタ）アクリロイル基含有化合物は、式Ｕ１
【化７】
0006933315.tif 000007
（式中、Ｚｕは（メタ）アクリロイル基であり、Ｒｕ１はアルキレン基又はアリーレン基であり、Ｒｕ２はアルキル基又はアリール基であり、ｕは、１〜３の整数である。）
等が例示される。
【００９４】
式Ｕ１で表される化合物は、トリ（メタ）アクリロキシエチルモノメトキシシラン、ジ（メタ）アクリロキシエチルジメトキシシラン、（メタ）アクリロキシエチルトリメトキシシラン、トリ（メタ）アクリロキシプロピルモノメトキシシラン、ジ（メタ）アクリロキシプロピルジメトキシシラン、（メタ）アクリロキシプロピルトリメトキシシラン、トリ（メタ）アクリロキシプロピルモノエトキシシラン、ジ（メタ）アクリロキシプロピルジエトキシシラン、（メタ）アクリロキシプロピルトリエトキシシラン、トリ（メタ）アクリロキシプロピルモノフェノキシシラン、ジ（メタ）アクリロキシプロピルジフェノキシシラン、（メタ）アクリロキシプロピルトリフェノキシシラン等が例示される。
【００９５】
（メタ）アクリロイル基含有シリカ粒子の製造方法は、アルコキシシランを加水分解し、アルコキシシラン加水分解物を得る工程、アルコキシシラン加水分解物と粉体シリカ粒子又はシリカ粒子の溶媒分散ゾルを混合し、加熱、攪拌操作を行う工程を含む方法、アルコキシシランの加水分解をシリカ粒子の存在下で行う方法等が例示される。１つの実施形態において、（メタ）アクリロイル基含有シリカ粒子の製造方法は、アルコキシシランの加水分解をシリカ粒子の存在下で行う方法が好ましい。
【００９６】
（メタ）アクリロイル基含有シリカ粒子製造時、その温度は、０〜１５０℃が好ましく、２０〜１００℃がより好ましい。また、反応時間は５分〜２４時間が好ましい。
【００９７】
（メタ）アクリロイル基含有シリカ粒子製造時において、反応を円滑・均一に進行させる目的で、水と均一に相溶する有機溶媒を添加してもよい。有機溶媒の添加量は反応を円滑、均一に行わせる目的に合う限り特に制限はない。
【００９８】
（メタ）アクリロイル基含有シリカ粒子製造時において、反応を促進するため、触媒として酸、塩又は塩基を添加してもよい。
【００９９】
（メタ）アクリロイル基含有シリカ粒子製造時において、反応を促進するため、脱水剤を添加してもよい。
【０１００】
脱水剤は、ゼオライト、無水シリカ、無水アルミナ等の無機脱水剤、オルト蟻酸メチル、オルト蟻酸エチル、テトラエトキシメタン、テトラブトキシメタン等の有機脱水剤等が例示される。１つの実施形態において、脱水剤は、有機脱水剤が好ましく、オルト蟻酸メチル、オルト蟻酸エチル等のオルトエステル類がより好ましい。
【０１０１】
（メタ）アクリロイル基含有シリカ粒子に結合したアルコキシシランの量は、乾燥粉体を空気中で完全に燃焼させた場合の質量減少％の恒量値として、空気中で１１０℃から８００℃までの熱重量分析により求められ得る。
【０１０２】
（メタ）アクリロイル基含有シリカ粒子の粒子径の上限及び下限は、１５０、１４５、１４０、１３５、１３０、１２５、１２０、１１５、１１０、１０５、１００、９５、９０、８５、８０、７５、７０、６５、６０、５５、５０、４５、４０、３５、３０、２５、２０、１５、１０、５ｎｍ等が例示される。１つの実施形態において、（メタ）アクリロイル基含有シリカ粒子の粒子径は、５〜１５０ｎｍが好ましい。
【０１０３】
本開示において、粒子径の測定は、ＪＩＳ  Ｚ８８２８：２０１３に準拠し、市販の測定機（製品名「ＤＹＮＡＭＩＣ  ＬＩＧＨＴ  ＳＣＡＴＴＥＲＩＮＧ  ＮＡＮＯＰＡＲＴＩＣＬＥ  ＳＩＺＥ  ＡＮＡＬＹＺＥＲ  ＬＢ−５５０」、（株）堀場製作所）を用いた動的光散乱法による粒度分布測定によって行う。本明細書において、粒子径の測定は、ＪＩＳ  Ｚ８８２８：２０１３に準拠し、市販の測定機（製品名「ＤＹＮＡＭＩＣ  ＬＩＧＨＴ  ＳＣＡＴＴＥＲＩＮＧ  ＮＡＮＯＰＡＲＴＩＣＬＥ  ＳＩＺＥ  ＡＮＡＬＹＺＥＲ  ＬＢ−５５０」、（株）堀場製作所）を用いた動的光散乱法による粒度分布測定によって行う。  本明細書において、粒子径の測定は、ＪＩＳ  Ｚ８８２８：２０１３に準拠し、市販の測定機（製品名「ＤＹＮＡＭＩＣ  ＬＩＧＨＴ  ＳＣＡＴＴＥＲＩＮＧ  ＮＡＮＯＰＡＲＴＩＣＬＥ  ＳＩＺＥ  ＡＮＡＬＹＺＥＲ  ＬＢ−５５０」、（株）堀場製作所）を用いた動的光散乱法による粒度分布測定によって行う。  本明細書において、粒子径の測定は、ＪＩＳ  Ｚ８８２８：２０１３に準拠し、市販の測定機（製品名「ＤＹＮＡＭＩＣ  ＬＩＧＨＴ  ＳＣＡＴＴＥＲＩＮＧ  ＮＡＮＯＰＡＲＴＩＣＬＥ  ＳＩＺＥ  ＡＮＡＬＹＺＥＲ  ＬＢ−５５０」、（株）堀場製作所）を用いた動的光散乱法による粒度分布測定によって行う。
【０１０４】
１つの実施形態において、（メタ）アクリロイル基含有シリカ粒子は、式Ｕ
【化８】
0006933315.tif 000008
（式中、Ｘは、ＮＨ、Ｏ又はＳであり、Ｙは、Ｏ又はＳである。）
で表される基を含む。
【０１０５】
１つの実施形態において、（メタ）アクリロイル基含有シリカ粒子は、式Ｕ
【化９】
0006933315.tif 000009
（式中、Ｘは、ＮＨ、Ｏ又はＳであり、Ｙは、Ｏ又はＳである。）
で表される基を含まない。
【０１０６】
活性エネルギー線硬化性樹脂組成物固形分１００質量％中の（メタ）アクリロイル基含有シリカ粒子の含有量の上限及び下限は、８５、８０、７５、７０、６５、６０、５５、５０、４５、４０、３５、３０質量％等が例示される。１つの実施形態において、上記含有量は３０質量％以上が好ましく、３０〜８５質量％がより好ましい。
【０１０７】
＜ポリ（メタ）アクリレート＞
本開示において、ポリ（メタ）アクリレートは、（メタ）アクリロイル基を２個以上有する化合物を意味する。ポリ（メタ）アクリレートは、単独又は２種以上で使用され得る。
【０１０８】
ポリ（メタ）アクリレートは、（ポリ）ペンタエリスリトールポリ（アルキレンオキサイド変性又はエポキシ変性）（メタ）アクリレート、（ポリ）トリメチロールプロパンポリ（アルキレンオキサイド変性又はエポキシ変性）（メタ）アクリレート、（ポリ）グリセリンポリ（アルキレンオキサイド変性又はエポキシ変性）（メタ）アクリレート、イソシアヌレート構造含有ポリ（アルキレンオキサイド変性又はエポキシ変性）（メタ）アクリレート、（ポリ）アルキレンジ（アルキレンオキサイド変性又はエポキシ変性）（メタ）アクリレート、ビスフェノールＡジ（アルキレンオキサイド変性又はエポキシ変性）（メタ）アクリレート等が例示される。
【０１０９】
ポリ（メタ）アクリレートが有する（メタ）アクリロイル基の数の上限及び下限は、２０、１９、１８、１７、１６、１５、１４、１３、１２、１１、１０、９、８、７、６、５、４、３等が例示される。１つの実施形態において、上記数は３〜２０が好ましい。
【０１１０】
＜（ポリ）ペンタエリスリトールポリ（アルキレンオキサイド変性又はエポキシ変性）（メタ）アクリレート＞
（ポリ）ペンタエリスリトールポリ（アルキレンオキサイド変性又はエポキシ変性）（メタ）アクリレートは、式（Ａ’）等で表される化合物である。
【化１０】
0006933315.tif 000010
［式中、ｎは０〜２の整数であり、Ｒｂ１’〜Ｒｂ６ ’は、それぞれ独立に水素原子、
【化１１】
0006933315.tif 000011
｛式中、ｑはそれぞれ独立に０〜１６の整数であり、Ｒ１’〜Ｒ３’はそれぞれ独立に水素原子又はアルキル基であり、Ｒ１’は各単位ごとに基が異なっていてもよい。｝
であり、
Ｒｂ４’、及びＲｂ５’は各構成単位ごとに基が異なっていてもよく、
式（Ａ’）中において
【化１２】
0006933315.tif 000012
｛式中、ｑは０〜１６の整数であり、Ｒ１’〜Ｒ３ ’はそれぞれ独立に水素原子又はアルキル基であり、Ｒ１’は各単位ごとに基が異なっていてもよい。｝
が２個以上含まれる。］
【０１１１】
なお、本開示において「各構成単位ごとに基が異なっていてもよい」は、例えば式（Ａ’）において、ｎが２であるとき、
【化１３】
0006933315.tif 000013
Ｒｂ４ＡとＲｂ４Ｂとは異なる基であってよく、Ｒｂ５ＡとＲｂ５Ｂとは異なる基であってよいことを意味する。
【０１１２】
本開示において「（ポリ）ペンタエリスリトールポリ（アルキレンオキサイド変性又はエポキシ変性）（メタ）アクリレート」は、「ペンタエリスリトールポリ（メタ）アクリレート、ペンタエリスリトールポリアルキレンオキサイド変性（メタ）アクリレート、ペンタエリスリトールポリエポキシ変性（メタ）アクリレート、ポリペンタエリスリトールポリ（メタ）アクリレート、ポリペンタエリスリトールポリアルキレンオキサイド変性（メタ）アクリレート、及びポリペンタエリスリトールポリエポキシ変性（メタ）アクリレートからなる群より選択される少なくとも１つ」を意味する。
【０１１３】
ペンタエリスリトールポリ（メタ）アクリレートは、ペンタエリスリトールジ（メタ）アクリレート、ペンタエリスリトールトリ（メタ）アクリレート、ペンタエリスリトールテトラ（メタ）アクリレート等が例示される。
【０１１４】
ペンタエリスリトールポリアルキレンオキサイド変性（メタ）アクリレートは、ペンタエリスリトールジ（エチレンオキサイド変性（メタ）アクリレート）、ペンタエリスリトールトリ（エチレンオキサイド変性（メタ）アクリレート）、ペンタエリスリトールテトラ（エチレンオキサイド変性（メタ）アクリレート）、ペンタエリスリトールジ（プロピレンオキサイド変性（メタ）アクリレート）、ペンタエリスリトールトリ（プロピレンオキサイド変性（メタ）アクリレート）、ペンタエリスリトールテトラ（プロピレンオキサイド変性（メタ）アクリレート）等が例示される。
【０１１５】
ペンタエリスリトールポリエポキシ変性（メタ）アクリレートは、ペンタエリスリトールジエポキシ（メタ）アクリレート、ペンタエリスリトールトリエポキシ（メタ）アクリレート、ペンタエリスリトールテトラエポキシ（メタ）アクリレート等が例示される。
【０１１６】
ポリペンタエリスリトールポリ（メタ）アクリレートは、ジペンタエリスリトールジ（メタ）アクリレート、ジペンタエリスリトールトリ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート、トリペンタエリスリトールジ（メタ）アクリレート、トリペンタエリスリトールトリ（メタ）アクリレート、トリペンタエリスリトールテトラ（メタ）アクリレート、トリペンタエリスリトールペンタ（メタ）アクリレート、トリペンタエリスリトールヘキサ（メタ）アクリレート、トリペンタエリスリトールヘプタ（メタ）アクリレート、トリペンタエリスリトールオクタ（メタ）アクリレート等が例示される。
【０１１７】
ポリペンタエリスリトールポリアルキレンオキサイド変性（メタ）アクリレートは、ジペンタエリスリトールジ（エチレンオキサイド変性（メタ）アクリレート）、ジペンタエリスリトールトリ（エチレンオキサイド変性（メタ）アクリレート）、ジペンタエリスリトールテトラ（エチレンオキサイド変性（メタ）アクリレート）、ジペンタエリスリトールペンタ（エチレンオキサイド変性（メタ）アクリレート）、ジペンタエリスリトールヘキサ（エチレンオキサイド変性（メタ）アクリレート）、ジペンタエリスリトールジ（プロピレンオキサイド変性（メタ）アクリレート）、ジペンタエリスリトールトリ（プロピレンオキサイド変性（メタ）アクリレート）、ジペンタエリスリトールテトラ（プロピレンオキサイド変性（メタ）アクリレート）、ジペンタエリスリトールペンタ（プロピレンオキサイド変性（メタ）アクリレート）、ジペンタエリスリトールヘキサ（プロピレンオキサイド変性（メタ）アクリレート）、トリペンタエリスリトールジ（エチレンオキサイド変性（メタ）アクリレート）、トリペンタエリスリトールトリ（エチレンオキサイド変性（メタ）アクリレート）、トリペンタエリスリトールテトラ（エチレンオキサイド変性（メタ）アクリレート）、トリペンタエリスリトールペンタ（エチレンオキサイド変性（メタ）アクリレート）、トリペンタエリスリトールヘキサ（エチレンオキサイド変性（メタ）アクリレート）、トリペンタエリスリトールヘプタ（エチレンオキサイド変性（メタ）アクリレート）、トリペンタエリスリトールオクタ（エチレンオキサイド変性（メタ）アクリレート）、トリペンタエリスリトールジ（プロピレンオキサイド変性（メタ）アクリレート）、トリペンタエリスリトールトリ（プロピレンオキサイド変性（メタ）アクリレート）、トリペンタエリスリトールテトラ（プロピレンオキサイド変性（メタ）アクリレート）、トリペンタエリスリトールペンタ（プロピレンオキサイド変性（メタ）アクリレート）、トリペンタエリスリトールヘキサ（プロピレンオキサイド変性（メタ）アクリレート）、トリペンタエリスリトールヘプタ（プロピレンオキサイド変性（メタ）アクリレート）、トリペンタエリスリトールオクタ（プロピレンオキサイド変性（メタ）アクリレート）等が例示される。
【０１１８】
ポリペンタエリスリトールポリエポキシ変性（メタ）アクリレートは、ジペンタエリスリトールジエポキシ（メタ）アクリレート、ジペンタエリスリトールトリエポキシ（メタ）アクリレート、ジペンタエリスリトールテトラエポキシ（メタ）アクリレート、ジペンタエリスリトールペンタエポキシ（メタ）アクリレート、ジペンタエリスリトールヘキサエポキシ（メタ）アクリレート、トリペンタエリスリトールジエポキシ（メタ）アクリレート、トリペンタエリスリトールトリエポキシ（メタ）アクリレート、トリペンタエリスリトールテトラエポキシ（メタ）アクリレート、トリペンタエリスリトールペンタエポキシ（メタ）アクリレート、トリペンタエリスリトールヘキサエポキシ（メタ）アクリレート、トリペンタエリスリトールヘプタエポキシ（メタ）アクリレート、トリペンタエリスリトールオクタエポキシ（メタ）アクリレート等が例示される。
【０１１９】
＜（ポリ）トリメチロールプロパンポリ（アルキレンオキサイド変性又はエポキシ変性）（メタ）アクリレート＞
（ポリ）トリメチロールプロパンポリ（アルキレンオキサイド変性又はエポキシ変性）（メタ）アクリレートは式（Ｂ’）等で表される化合物である。
【化１４】
0006933315.tif 000014
［式中、ｍは０〜２の整数であり、Ｒｂ７’〜Ｒｂ１０ ’は、それぞれ独立に水素原子、
【化１５】
0006933315.tif 000015
｛式中、ｑはそれぞれ独立に０〜１６の整数であり、Ｒ１’〜Ｒ３’はそれぞれ独立に水素原子又はアルキル基であり、Ｒ１’は各単位ごとに基が異なっていてもよい。｝
であり、
Ｒｂ９’は各構成単位ごとに基が異なっていてもよく、
式（Ｂ’）中において
【化１６】
0006933315.tif 000016
｛式中、ｑは０〜１６の整数であり、Ｒ１’〜Ｒ３ ’はそれぞれ独立に水素原子又はアルキル基であり、Ｒ１’は各単位ごとに基が異なっていてもよい。｝
が２個以上含まれる。］
【０１２０】
本開示において「（ポリ）トリメチロールプロパンポリ（アルキレンオキサイド変性又はエポキシ変性）（メタ）アクリレート」は、「トリメチロールプロパンポリ（メタ）アクリレート、トリメチロールプロパンポリアルキレンオキサイド変性（メタ）アクリレート、トリメチロールプロパンポリエポキシ変性（メタ）アクリレート、ポリトリメチロールプロパンポリ（メタ）アクリレート、ポリトリメチロールプロパンポリアルキレンオキサイド変性（メタ）アクリレート、及びポリトリメチロールプロパンポリエポキシ変性（メタ）アクリレートからなる群から選択される少なくとも１つ」を意味する。
【０１２１】
トリメチロールプロパンポリ（メタ）アクリレートは、トリメチロールプロパンジ（メタ）アクリレート、トリメチロールプロパントリ（メタ）アクリレート等が例示される。
【０１２２】
トリメチロールプロパンポリアルキレンオキサイド変性（メタ）アクリレートは、トリメチロールプロパンジ（エチレンオキサイド変性（メタ）アクリレート）、トリメチロールプロパントリ（エチレンオキサイド変性（メタ）アクリレート）、トリメチロールプロパンジ（プロピレンオキサイド変性（メタ）アクリレート）、トリメチロールプロパントリ（プロピレンオキサイド変性（メタ）アクリレート）等が例示される。
【０１２３】
トリメチロールプロパンポリエポキシ変性（メタ）アクリレートは、トリメチロールプロパンジエポキシ（メタ）アクリレート、トリメチロールプロパントリエポキシ（メタ）アクリレート等が例示される。
【０１２４】
ポリトリメチロールプロパンポリ（メタ）アクリレートは、ジトリメチロールプロパンジ（メタ）アクリレート、ジトリメチロールプロパントリ（メタ）アクリレート、ジトリメチロールプロパンテトラ（メタ）アクリレート等が例示される。
【０１２５】
ポリトリメチロールプロパンポリアルキレンオキサイド変性（メタ）アクリレートは、ジトリメチロールプロパンジ（エチレンオキサイド変性（メタ）アクリレート）、ジトリメチロールプロパントリ（エチレンオキサイド変性（メタ）アクリレート）、ジトリメチロールプロパンテトラ（エチレンオキサイド変性（メタ）アクリレート）、ジトリメチロールプロパンジ（プロピレンオキサイド変性（メタ）アクリレート）、ジトリメチロールプロパントリ（プロピレンオキサイド変性（メタ）アクリレート）、ジトリメチロールプロパンテトラ（プロピレンオキサイド変性（メタ）アクリレート）等が例示される。
【０１２６】
ポリトリメチロールプロパンポリエポキシ変性（メタ）アクリレートは、ジトリメチロールプロパンジエポキシ（メタ）アクリレート、ジトリメチロールプロパントリエポキシ（メタ）アクリレート、ジトリメチロールプロパンテトラエポキシ（メタ）アクリレート等が例示される。
【０１２７】
＜（ポリ）グリセリンポリ（アルキレンオキサイド変性又はエポキシ変性）（メタ）アクリレート＞
（ポリ）グリセリンポリ（アルキレンオキサイド変性又はエポキシ変性）（メタ）アクリレートは、式（Ｃ’）等で表される化合物である。
【化１７】
0006933315.tif 000017
［式中、ｐは０〜７の整数であり、Ｒｂ１１’〜Ｒｂ１４ ’は、それぞれ独立に水素原子、
【化１８】
0006933315.tif 000018
｛式中、ｑは０〜１６の整数であり、Ｒ１’〜Ｒ３’はそれぞれ独立に水素原子又はアルキル基であり、Ｒ１’は各単位ごとに基が異なっていてもよい。｝
であり、
Ｒｂ１３’は各構成単位ごとに基が異なっていてもよく、
式（Ｃ’）中において
【化１９】
0006933315.tif 000019
｛式中、ｑは０〜１６の整数であり、Ｒ１’〜Ｒ３ ’はそれぞれ独立に水素原子又はアルキル基であり、Ｒ１’は各単位ごとに基が異なっていてもよい。｝
が２個以上含まれる。］
【０１２８】
本開示において「（ポリ）グリセリンポリ（アルキレンオキサイド変性又はエポキシ変性）（メタ）アクリレート」は、「グリセリンポリ（メタ）アクリレート、グリセリンポリアルキレンオキサイド変性（メタ）アクリレート、グリセリンポリエポキシ変性（メタ）アクリレート、ポリグリセリンポリ（メタ）アクリレート、ポリグリセリンポリアルキレンオキサイド変性（メタ）アクリレート、及びポリグリセリンポリエポキシ変性（メタ）アクリレートからなる群から選択される少なくとも１つ」を意味する。
【０１２９】
グリセリンポリ（メタ）アクリレートは、グリセリンジ（メタ）アクリレート、グリセリントリ（メタ）アクリレート等が例示される。
【０１３０】
グリセリンポリアルキレンオキサイド変性（メタ）アクリレートは、グリセリンジ（エチレンオキサイド変性（メタ）アクリレート）、グリセリントリ（エチレンオキサイド変性（メタ）アクリレート）、グリセリンジ（プロピレンオキサイド変性（メタ）アクリレート）、グリセリントリ（プロピレンオキサイド変性（メタ）アクリレート）等が例示される。
【０１３１】
グリセリンポリエポキシ変性（メタ）アクリレートは、グリセリンジエポキシ（メタ）アクリレート、グリセリントリエポキシ（メタ）アクリレート等が例示される。
【０１３２】
ポリグリセリンポリ（メタ）アクリレートは、ジグリセリンジ（メタ）アクリレート、ジグリセリントリ（メタ）アクリレート、ジグリセリンテトラ（メタ）アクリレート、トリグリセリンジ（メタ）アクリレート、トリグリセリントリ（メタ）アクリレート、トリグリセリンテトラ（メタ）アクリレート、トリグリセリンペンタ（メタ）アクリレート等が例示される。
【０１３３】
ポリグリセリンポリアルキレンオキサイド変性（メタ）アクリレートは、ジグリセリンジ（エチレンオキサイド変性（メタ）アクリレート）、ジグリセリントリ（エチレンオキサイド変性（メタ）アクリレート）、ジグリセリンテトラ（エチレンオキサイド変性（メタ）アクリレート）、トリグリセリンジ（エチレンオキサイド変性（メタ）アクリレート）、トリグリセリントリ（エチレンオキサイド変性（メタ）アクリレート）、トリグリセリンテトラ（エチレンオキサイド変性（メタ）アクリレート）、トリグリセリンペンタ（エチレンオキサイド変性（メタ）アクリレート）ジグリセリンジ（プロピレンオキサイド変性（メタ）アクリレート）、ジグリセリントリ（プロピレンオキサイド変性（メタ）アクリレート）、ジグリセリンテトラ（プロピレンオキサイド変性（メタ）アクリレート）、トリグリセリンジ（プロピレンオキサイド変性（メタ）アクリレート）、トリグリセリントリ（プロピレンオキサイド変性（メタ）アクリレート）、トリグリセリンテトラ（プロピレンオキサイド変性（メタ）アクリレート）、トリグリセリンペンタ（プロピレンオキサイド変性（メタ）アクリレート）等が例示される。
【０１３４】
ポリグリセリンポリエポキシ変性（メタ）アクリレートは、ジグリセリンジエポキシ（メタ）アクリレート、ジグリセリントリエポキシ（メタ）アクリレート、ジグリセリンテトラエポキシ（メタ）アクリレート、トリグリセリンジエポキシ（メタ）アクリレート、トリグリセリントリエポキシ（メタ）アクリレート、トリグリセリンテトラエポキシ（メタ）アクリレート、トリグリセリンペンタエポキシ（メタ）アクリレート等が例示される。
【０１３５】
＜イソシアヌレート構造含有ポリ（アルキレンオキサイド変性又はエポキシ変性）（メタ）アクリレート＞
イソシアヌレート構造含有ポリ（アルキレンオキサイド変性又はエポキシ変性）（メタ）アクリレートは、式（Ｄ’）等で表される化合物である。
【化２０】
0006933315.tif 000020
［式中、Ｒｂ１５’〜Ｒｂ１７ ’は、それぞれ独立に水素原子、
【化２１】
0006933315.tif 000021
｛式中、ｑは０〜１６の整数であり、Ｒ１’〜Ｒ３’はそれぞれ独立に水素原子又はアルキル基であり、Ｒ１’は各単位ごとに基が異なっていてもよい。｝
であり、式（Ｄ’）中において
【化２２】
0006933315.tif 000022
｛式中、ｑは０〜１６の整数であり、Ｒ１’〜Ｒ３ ’はそれぞれ独立に水素原子又はアルキル基であり、Ｒ１’は各単位ごとに基が異なっていてもよい。｝
が２個以上含まれる。］
【０１３６】
本開示において「イソシアヌレート構造含有ポリ（アルキレンオキサイド変性又はエポキシ変性）（メタ）アクリレート」は、「イソシアヌレート構造含有ポリ（メタ）アクリレート、イソシアヌレート構造含有ポリアルキレンオキサイド変性（メタ）アクリレート、及びイソシアヌレート構造含有ポリエポキシ変性（メタ）アクリレートからなる群から選択される少なくとも１つ」を意味する。
【０１３７】
イソシアヌレート構造含有ポリ（メタ）アクリレートは、イソシアヌル酸ジ（メタ）アクリレート、イソシアヌル酸トリ（メタ）アクリレート等が例示される。
【０１３８】
上記イソシアヌレート構造含有ポリアルキレンオキサイド変性（メタ）アクリレートは、イソシアヌル酸ジ（エチレンオキサイド変性（メタ）アクリレート）、イソシアヌル酸トリ（エチレンオキサイド変性（メタ）アクリレート）等が例示される。
【０１３９】
上記イソシアヌレート構造含有ポリエポキシ変性（メタ）アクリレートは、イソシアヌル酸ジエポキシ変性（メタ）アクリレート、イソシアヌル酸トリエポキシ変性（メタ）アクリレート等が例示される。
【０１４０】
＜（ポリ）アルキレンジ（アルキレンオキサイド変性又はエポキシ変性）（メタ）アクリレート＞
（ポリ）アルキレンジ（アルキレンオキサイド変性又はエポキシ変性）（メタ）アクリレートは、式（Ｅ’）等で表される化合物である。
【化２３】
0006933315.tif 000023
［式中、Ｒｂ１８’〜Ｒｂ１９ ’は、それぞれ独立に
【化２４】
0006933315.tif 000024
｛式中、ｑは０〜１６の整数であり、Ｒ１’〜Ｒ３ ’はそれぞれ独立に水素原子又はアルキル基であり、Ｒ１’は各単位ごとに基が異なっていてもよい。｝
であり、
Ｒｂ２０’は、アルキレン基であり、ｒは１以上の整数である。］
【０１４１】
本開示において「（ポリ）アルキレンジ（アルキレンオキサイド変性又はエポキシ変性）（メタ）アクリレート」は、「アルキレンジ（メタ）アクリレート、アルキレンジアルキレンオキサイド変性（メタ）アクリレート、アルキレンジエポキシ変性（メタ）アクリレート、ポリアルキレンジ（メタ）アクリレート、ポリアルキレンジアルキレンオキサイド変性（メタ）アクリレート、及びポリアルキレンジエポキシ変性（メタ）アクリレートからなる群から選択される少なくとも１つ」を意味する。
【０１４２】
アルキレンジ（メタ）アクリレートは、１，２−エチレンジオールジ（メタ）アクリレート、１，３−プロパンジオールジ（メタ）アクリレート、１，４−ブタンジオールジ（メタ）アクリレート、１，５−ペンタンジオールジ（メタ）アクリレート、１，６−ヘキサンジオールジ（メタ）アクリレート、１，７−ヘプタンジオールジ（メタ）アクリレート、１，８−オクタンジオールジ（メタ）アクリレート、１，９−ノナンジオールジ（メタ）アクリレート、１，１０−デカンジオールジ（メタ）アクリレート、ネオペンチルグリコールジ（メタ）アクリレート等が例示される。
【０１４３】
アルキレンジアルキレンオキサイド変性（メタ）アクリレートは、１，２−エチレンジオールジ（エチレンオキサイド変性（メタ）アクリレート）、１，３−プロパンジオールジ（エチレンオキサイド変性（メタ）アクリレート）、１，４−ブタンジオールジ（エチレンオキサイド変性（メタ）アクリレート）、１，５−ペンタンジオールジ（エチレンオキサイド変性（メタ）アクリレート）、１，６−ヘキサンジオールジ（エチレンオキサイド変性（メタ）アクリレート）、１，７−ヘプタンジオールジ（エチレンオキサイド変性（メタ）アクリレート）、１，８−オクタンジオールジ（エチレンオキサイド変性（メタ）アクリレート）、１，９−ノナンジオールジ（エチレンオキサイド変性（メタ）アクリレート）、１，１０−デカンジオールジ（エチレンオキサイド変性（メタ）アクリレート）、ネオペンチルグリコールジ（エチレンオキサイド変性（メタ）アクリレート）、１，２−エチレンジオールジ（プロピレンオキサイド変性（メタ）アクリレート）、１，３−プロパンジオールジ（プロピレンオキサイド変性（メタ）アクリレート）、１，４−ブタンジオールジ（プロピレンオキサイド変性（メタ）アクリレート）、１，５−ペンタンジオールジ（プロピレンオキサイド変性（メタ）アクリレート）、１，６−ヘキサンジオールジ（プロピレンオキサイド変性（メタ）アクリレート）、１，７−ヘプタンジオールジ（プロピレンオキサイド変性（メタ）アクリレート）、１，８−オクタンジオールジ（プロピレンオキサイド変性（メタ）アクリレート）、１，９−ノナンジオールジ（プロピレンオキサイド変性（メタ）アクリレート）、１，１０−デカンジオールジ（プロピレンオキサイド変性（メタ）アクリレート）、ネオペンチルグリコールジ（プロピレンオキサイド変性（メタ）アクリレート）等が例示される。
【０１４４】
アルキレンジエポキシ変性（メタ）アクリレートは、１，２−エチレンジオールジエポキシ（メタ）アクリレート、１，３−プロパンジオールジエポキシ（メタ）アクリレート、１，４−ブタンジオールジエポキシ（メタ）アクリレート、１，５−ペンタンジオールジエポキシ（メタ）アクリレート、１，６−ヘキサンジオールジエポキシ（メタ）アクリレート、１，７−ヘプタンジオールジエポキシ（メタ）アクリレート、１，８−オクタンジオールジエポキシ（メタ）アクリレート、１，９−ノナンジオールジエポキシ（メタ）アクリレート、１，１０−デカンジオールジエポキシ（メタ）アクリレート、ネオペンチルグリコールジエポキシ（メタ）アクリレート等が例示される。
【０１４５】
ポリアルキレンジ（メタ）アクリレートは、ジエチレングリコールジ（メタ）アクリレート、ジプロピレングリコールジ（メタ）アクリレート、トリエチレングリコールジ（メタ）アクリレート、トリプロピレングリコールジ（メタ）アクリレート等が例示される。
【０１４６】
ポリアルキレンジアルキレンオキサイド変性（メタ）アクリレートは、ジエチレングリコールジ（エチレンオキサイド変性（メタ）アクリレート）、ジプロピレングリコールジ（エチレンオキサイド変性（メタ）アクリレート）、トリエチレングリコール（エチレンオキサイド変性（メタ）アクリレート）、トリプロピレングリコール（エチレンオキサイド変性（メタ）アクリレート）等が例示される。
【０１４７】
ポリアルキレンジエポキシ変性（メタ）アクリレートは、ジエチレングリコールジエポキシ（メタ）アクリレート、ジプロピレングリコールジエポキシ（メタ）アクリレート、トリエチレングリコールジエポキシ（メタ）アクリレート、トリプロピレングリコールジエポキシ（メタ）アクリレート等が例示される。
【０１４８】
＜ビスフェノールＡジ（アルキレンオキサイド変性又はエポキシ変性）（メタ）アクリレート＞
ビスフェノールＡジ（アルキレンオキサイド変性又はエポキシ変性）（メタ）アクリレートは、式（Ｆ’）等で表される化合物である。
【化２５】
0006933315.tif 000025
［式中、Ｒｂ２１’〜Ｒｂ２２ ’は、それぞれ独立に
【化２６】
0006933315.tif 000026
｛式中、ｑは０〜１６の整数であり、Ｒ１’〜Ｒ３ ’はそれぞれ独立に水素原子又はアルキル基であり、Ｒ１’は各単位ごとに基が異なっていてもよい。｝
である。］
【０１４９】
本開示において「ビスフェノールＡジ（アルキレンオキサイド変性又はエポキシ変性）（メタ）アクリレート」は、「ビスフェノールＡジ（メタ）アクリレート、ビスフェノールＡジアルキレンオキサイド変性（メタ）アクリレート、及びビスフェノールＡジエポキシ変性（メタ）アクリレートからなる群から選択される少なくとも１つ」を意味する。
【０１５０】
ビスフェノールＡジアルキレンオキサイド変性（メタ）アクリレートは、ビスフェノールＡジ（エチレンオキサイド変性（メタ）アクリレート）、ビスフェノールＡジ（プロピレンオキサイド変性（メタ）アクリレート）等が例示される。
【０１５１】
上記以外のポリ（メタ）アクリレートは、水酸基含有ポリ（メタ）アクリレートとポリイソシアネートを含む化合物群の反応物であるウレタンポリ（メタ）アクリレート等が例示される。
【０１５２】
１つの実施形態において、硬化物のカールを抑制できる観点から、上記ウレタンポリ（メタ）アクリレートは水酸基含有ポリ（メタ）アクリレート、ポリイソシアネート、アルキレンジオールの反応物が好ましい。
【０１５３】
水酸基含有ポリ（メタ）アクリレートは上述のもの等が例示される。１つの実施形態において、水酸基含有ポリ（メタ）アクリレートは、水酸基含有ペンタエリスリトールポリ（メタ）アクリレートが好ましい。
【０１５４】
ポリイソシアネートは上述のもの等が例示される。１つの実施形態において、ポリイソシアネートは脂環族ポリイソシアネートが好ましい。
【０１５５】
アルキレンジオールは、直鎖脂肪族アルキレンジオール、分岐脂肪族アルキレンジオール、脂環族アルキレンジオール等が例示される。
【０１５６】
直鎖脂肪族アルキレンジオールは、エチレングリコール、１，３−プロピレングリコール、１，４−ブチレングリコール等が例示される。
【０１５７】
分岐脂肪族アルキレンジオールは、１，２−プロパンジオール、２−メチル−１，３−プロパンジオール、３−メチル−１，５−ペンタンジオール、２−メチル−１，８−オクタンジオール、ネオペンチルグリコール、２−ブチル−２−エチル−１，３−プロパンジオール、２，２，４−トリメチル−１，３−ペンタンジオール、３−メチル−１，３−ブタンジオール、２−メチル−２，４−ペンタンジオール等が例示される。
【０１５８】
脂環族ジオールは、単環脂環族ジオール、架橋環脂環族ジオール、縮合環脂環族ジオール等が例示される。
【０１５９】
単環脂環族ジオールは、水添キシレンジオール、イソホロンジオール、シクロペンチレンジオール、シクロヘキシレンジオール、シクロヘプチレンジオール、シクロデシレンジオール、３，５，５−トリメチルシクロヘキシレンジオール、ジシクロヘキシルメタンジオール等が例示される。
【０１６０】
架橋環脂環族ジオールは、トリシクロデシレンジオール、アダマンタンジオール、ノルボルネンジオール等が例示される。
【０１６１】
縮合環脂環族ジオールは、ビシクロデシレンジオール等が例示される。
【０１６２】
１つの実施形態において、アルキレンジオールは、直鎖脂肪族アルキレンジオールが好ましい。
【０１６３】
活性エネルギー線硬化性樹脂組成物固形分１００質量％中のポリ（メタ）アクリレートの含有量の上限及び下限は、６９、６５、６０、５５、５０、４５、４０、３５、３０、２５、２０、１５、１４質量％等が例示される。１つの実施形態において、上記含有量は、１４〜６９質量％が好ましい。
【０１６４】
＜１−ヒドロキシシクロヘキシル基含有光重合開始剤＞
１−ヒドロキシシクロヘキシル基含有光重合開始剤は、単独又は２種以上で使用され得る。
【０１６５】
１−ヒドロキシシクロヘキシル基含有光重合開始剤は、１−ヒドロキシシクロヘキシルフェニルケトン等が例示される。
【０１６６】
活性エネルギー線硬化性樹脂組成物固形分１００質量％中の１−ヒドロキシシクロヘキシル基含有光重合開始剤の含有量の上限及び下限は、１０、９、８、７、６、５、４、３、２、１質量％等が例示される。１つの実施形態において、上記含有量は、１質量％以上が好ましく、１〜１０質量％がより好ましい。
【０１６７】
＜モルホリノ基含有光重合開始剤＞
モルホリノ基含有光重合開始剤は、単独又は２種以上で使用され得る。
【０１６８】
モルホリノ基含有光重合開始剤は、２−メチル−１−［４−（メチルチオ）フェニル］−２−モルホリノプロパン−１−オン、２−ベンジル−２−（ジメチルアミノ）−４’−モルホリノブチロフェノン等が例示される。
【０１６９】
活性エネルギー線硬化性樹脂組成物固形分１００質量％中のモルホリノ基含有光重合開始剤の含有量の上限及び下限は、１０、９、８、７、６、５、４、３、２、１質量％等が例示される。１つの実施形態において、上記含有量は、１質量％以上が好ましく、１〜１０質量％がより好ましい。
【０１７０】
１−ヒドロキシシクロヘキシル基含有光重合開始剤とモルホリノ基含有光重合開始剤との質量比（１−ヒドロキシシクロヘキシル基含有光重合開始剤／モルホリノ基含有光重合開始剤）の上限及び下限は、９、８．５、８、７．５、７、６．５、６、５．５、５、４．９、４．８、４．７、４．５、４、３．５、３、２．５、２．４、２．３、２．２、２．１、２、１．５、１．１等が例示される。１つの実施形態において、上記質量比は１．１以上が好ましく、１．１〜９がより好ましい。
【０１７１】
＜有機溶媒＞
１つの実施形態において、上記活性エネルギー線硬化性樹脂組成物は有機溶媒を含み得る。有機溶媒は、単独又は２種以上で使用され得る。
【０１７２】
有機溶媒は、上述のもの等が例示される。
【０１７３】
１つの実施形態において、硬化物の硬度が高くなる観点から、有機溶媒はケトン溶媒が好ましい。
【０１７４】
活性エネルギー線硬化性樹脂組成物１００質量％中の有機溶媒の含有量の上限及び下限は、９０、８５、８０、７５、７０、６５、６０、５５、５０、４５、４０、３５、３０、２５、２０、１５、１０、５、１、０質量％等が例示される。１つの実施形態において、上記含有量は０〜９０質量％が好ましい。
【０１７５】
＜添加剤＞
上記活性エネルギー線硬化性樹脂組成物には、（メタ）アクリロイル基含有シリカ粒子、ポリ（メタ）アクリレート、１−ヒドロキシシクロヘキシル基含有光重合開始剤、モルホリノ基含有光重合開始剤、有機溶媒のいずれにも該当しない剤を添加剤として含み得る。
【０１７６】
添加剤は、屈折率が１．７以上の金属酸化物粒子、バインダー樹脂（アクリル樹脂、ウレタン樹脂、ポリエステル樹脂、エポキシ樹脂、アルキド樹脂等）、重合禁止剤、防滑剤、スリップ剤、防腐剤、防錆剤、ｐＨ調整剤、顔料、染料、滑剤、レベリング剤、触媒、消泡剤、光増感剤（アミン類、キノン類等）等が例示される。
【０１７７】
１つの実施形態において、添加剤の含有量は、上記活性エネルギー線硬化性樹脂組成物１００質量部に対して、１質量部未満、０．１質量部未満、０．０１質量部未満、０質量部等が例示される。また、（メタ）アクリロイル基含有シリカ粒子、ポリ（メタ）アクリレート、１−ヒドロキシシクロヘキシル基含有光重合開始剤、モルホリノ基含有光重合開始剤、有機溶媒のいずれか１００質量部に対して、１質量部未満、０．１質量部未満、０．０１質量部未満、０質量部等が例示される。
【０１７８】
上記活性エネルギー線硬化性樹脂組成物は、（メタ）アクリロイル基含有シリカ粒子、ポリ（メタ）アクリレート、１−ヒドロキシシクロヘキシル基含有光重合開始剤、モルホリノ基含有光重合開始剤、並びに必要に応じて有機溶媒、及び添加剤が、各種公知の手段により分散・混合されることにより製造され得る。なお、各成分の添加順序は特に限定されない。また、分散・混合手段としては、各種公知の装置（乳化分散機、超音波分散装置等）を用いることができる。
【０１７９】
上記活性エネルギー線硬化性樹脂組成物における（メタ）アクリロイル基含有シリカ粒子とポリ（メタ）アクリレートとの質量比（（メタ）アクリロイル基含有シリカ粒子の質量／ポリ（メタ）アクリレートの質量）の上限及び下限は、６．１、６、５．５、５、４．５、４、３．５、３、２．５、２、１．５、１．１、１、０．９、０．７、０．５、０．４等が例示される。１つの実施形態において、上記質量比は、０．４〜６．１が好ましい。
【０１８０】
上記活性エネルギー線硬化性樹脂組成物は、コーティング剤、表面コーティング剤、防眩性コーティング剤等として使用され得る。
【０１８１】
［コーティング剤キット］
本開示は、活性エネルギー線硬化性樹脂組成物であるコーティング剤Ａ及び
コーティング剤Ｂを含む、コーティング剤キットであって、
前記コーティング剤Ｂは、１−ヒドロキシシクロヘキシル基含有光重合開始剤と前記モルホリノ基含有光重合開始剤との質量比（１−ヒドロキシシクロヘキシル基含有光重合開始剤／モルホリノ基含有光重合開始剤）が１．１未満であるか、又は
モルホリノ基含有光重合開始剤を含んでいない、コーティング剤キットを提供する。
【０１８２】
＜１−ヒドロキシシクロヘキシル基含有光重合開始剤でもモルホリノ基含有光重合開始剤でもない非含有光重合開始剤：その他の光重合開始剤ともいう＞
その他の光重合開始剤は、単独又は２種以上で使用され得る。
【０１８３】
その他の光重合開始剤は、α−アミノアルキルフェノン、ベンジルジメチルケタール、無置換又は置換アルキルフェノン、無置換又は置換ベンジル、無置換又は置換ベンゾフェノン、アシルホスフィンオキシド、置換チオキサントン、オキシムエステル、α−ヒドロキシジメチルアセトフェノン等が例示される。
【０１８４】
α−アミノアルキルフェノンは、２−メチル−１−（４−メチルチオフェニル）−２−モルホリノプロパン−１−オン等が例示される。
【０１８５】
ベンジルジメチルケタールは、２，２−ジメトキシ−１，２−ジフェニルエタン−１−オン等が例示される。
【０１８６】
無置換又は置換アルキルフェノンは、ベンゾインメチルエーテル、ベンゾインイソプロピルエーテル、ベンゾインイソブチルエーテル、ベンゾインエチルエーテル、アセトフェノン、２，２−ジエトキシアセトフェノン、２，２−ジメトキシ−２−フェニルアセトフェノン、２−フェニル−２−（ｐ−トルエンスルホニルオキシ）アセトフェノン、ベンゾイン、２−ベンジル−２−（ジメチルアミノ）−４’−モルホリノブチロフェノン、２−メチル−４’−（メチルチオ）−２−モルホリノプロピオフェノン、２−イソニトロソプロピオフェノン、２，２−ジメトキシ−１，２−ジフェニルエタン−１−オン等が例示される。
【０１８７】
無置換又は置換ベンジルは、ベンジル、ｐ−アニシル等の無置換又は置換ベンジル等が例示される。
【０１８８】
無置換又は置換ベンゾフェノンは、ベンゾフェノン、４，４’−ビス（ジエチルアミノ）ベンゾフェノン、４，４’−ビス（ジメチルアミノ）ベンゾフェノン、４，４’−ジクロロベンゾフェノン、１，４−ジベンゾイルベンゼン、２−ベンゾイル安息香酸、４−ベンゾイル安息香酸、２−ベンゾイル安息香酸メチル等が例示される。
【０１８９】
アシルホスフィンオキシドは、２，４，６−トリメチルベンゾイル−ジフェニル−ホスフィンオキシド、ビス（２，４，６−トリメチルベンゾイル）−フェニルホスフィンオキシド等が例示される。
【０１９０】
置換チオキサントンは、２−クロロチオキサントン、２−イソプロピルチオキサントン、２，４−ジエチルチオキサントン等が例示される。
【０１９１】
オキシムエステルは、１．２−オクタンジオン，１−［４−（フェニルチオ）−，２−（Ｏ−ベンゾイルオキシム）］（すなわち２−（（ベンゾイルオキシ）イミノ）−１−（４−（フェニルチオ）フェニル）オクタン−１−オン）；
エタノン，１−［９−エチル−６−（２−メチルベンゾイル）−９Ｈ−カルバゾール−３−イル］−，１−（Ｏ−アセチルオキシム）（すなわち１−（（（１−（９−エチル−６−（２−メチルベンゾイル）−９Ｈ−カルバゾール−３−イル）エチリデン）アミノ）オキシ）エタン−１−オン）等が例示される。
【０１９２】
α−ヒドロキシジメチルアセトフェノンは、２−ヒドロキシ−２−メチル−１−フェニルプロパノン、１−［４−（２−ヒドロキシエトキシル）−フェニル］−２−ヒドロキシ−メチルプロパノン、２−ヒドロキシ−１−（４−（４−（２−ヒドロキシ−２−メチルプロピオニル）ベンジル）フェニル）−２−メチルプロパン−１−オン等が例示される。
【０１９３】
コーティング剤Ｂ固形分１００質量％中のその他の光重合開始剤の含有量の上限及び下限は、１０、９、８、７、６、５、４、３、２、１、０質量％等が例示される。１つの実施形態において、上記含有量は、０〜１０質量％がより好ましい。
【０１９４】
コーティング剤Ｂにおける１−ヒドロキシシクロヘキシル基含有光重合開始剤とモルホリノ基含有光重合開始剤との質量比（１−ヒドロキシシクロヘキシル基含有光重合開始剤／モルホリノ基含有光重合開始剤）の上限及び下限は、１．０９、１、０．９、０．８、０．７、０．６、０．５、０．４、０．３、０．２、０．１、０等が例示される。１つの実施形態において、上記質量比は、１．１未満が好ましい。
【０１９５】
＜（メタ）アクリロイル基含有シリカ粒子＞
１つの実施形態において、上記コーティング剤Ｂは（メタ）アクリロイル基含有シリカ粒子を含み得る。（メタ）アクリロイル基含有シリカ粒子は、単独又は２種以上で使用され得る。
【０１９６】
（メタ）アクリロイル基含有シリカ粒子は、上述のもの等が例示される。
【０１９７】
コーティング剤Ｂ固形分１００質量％中の（メタ）アクリロイル基含有シリカ粒子の含有量の上限及び下限は、８５、８０、７５、７０、６５、６０、５５、５０、４５、４０、３５、３０、２５、２０、１５、１０、５、１、０質量％等が例示される。１つの実施形態において、上記含有量は０〜８５質量％が好ましい。
【０１９８】
＜ポリ（メタ）アクリレート＞
１つの実施形態において、上記コーティング剤Ｂはポリ（メタ）アクリレートを含み得る。ポリ（メタ）アクリレートは、単独又は２種以上で使用され得る。
【０１９９】
ポリ（メタ）アクリレートは、上述のもの等が例示される。
【０２００】
コーティング剤Ｂ固形分１００質量％中のポリ（メタ）アクリレートの含有量の上限及び下限は、９９、９５、９０、８５、８０、７５、７０、６５、６０、５５、５０、４５、４０、３５、３０、２５、２０、１５、１０、５、１、０質量％等が例示される。
１つの実施形態において、上記含有量は０〜９９質量％が好ましい。
【０２０１】
＜有機溶媒＞
１つの実施形態において、上記コーティング剤Ｂは有機溶媒を含み得る。有機溶媒は、単独又は２種以上で使用され得る。
【０２０２】
有機溶媒は、上述のもの等が例示される。
【０２０３】
コーティング剤Ｂ１００質量％中の有機溶媒の含有量の上限及び下限は、９０、８５、８０、７５、７０、６５、６０、５５、５０、４５、４０、３５、３０、２５、２０、１５、１０、５、１、０質量％等が例示される。１つの実施形態において、上記含有量は０〜９０質量％が好ましい。
【０２０４】
＜添加剤＞
上記コーティング剤Ｂには、その他の光重合開始剤、（メタ）アクリロイル基含有シリカ粒子、ポリ（メタ）アクリレート、有機溶媒のいずれにも該当しない剤を添加剤として含み得る。
【０２０５】
添加剤は、上述のもの等が例示される。
【０２０６】
１つの実施形態において、添加剤の含有量は、上記コーティング剤Ｂ１００質量部に対して、１質量部未満、０．１質量部未満、０．０１質量部未満、０質量部等が例示される。また、その他の光重合開始剤、（メタ）アクリロイル基含有シリカ粒子、ポリ（メタ）アクリレート、有機溶媒のいずれか１００質量部に対して、１質量部未満、０．１質量部未満、０．０１質量部未満、０質量部等が例示される。
【０２０７】
上記コーティング剤Ｂは、その他の光重合開始剤並びに必要に応じて、（メタ）アクリロイル基含有シリカ粒子、ポリ（メタ）アクリレート、有機溶媒及び添加剤等が、各種公知の手段により分散・混合されることにより製造され得る。なお、各成分の添加順序は特に限定されない。また、分散・混合手段は、上述のもの等が例示される。
【０２０８】
［硬化物］
本開示は、上記活性エネルギー線硬化性樹脂組成物及び／又は上記コーティング剤キットの硬化物を提供する。
【０２０９】
硬化条件は後述のもの等が例示される。
【０２１０】
［積層物］
本開示は、上記硬化物を含む、積層物を提供する。
【０２１１】
１つの実施形態において、基材の少なくとも片面に上記活性エネルギー線硬化性樹脂組成物又は上記コーティング剤キットの硬化物からなる硬化物層が積層している。１つの実施形態において、基材の少なくとも片面に上記コーティング剤Ｂ（コーティング剤Ａ）の硬化物からなるコーティング剤Ｂ（コーティング剤Ａ）硬化物層が積層し、コーティング剤Ｂ（コーティング剤Ａ）硬化物層にコーティング剤Ａ（コーティング剤Ｂ）の硬化物からなるコーティング剤Ａ（コーティング剤Ｂ）硬化物層が積層している。１つの実施形態において、コーティング剤Ａは表面コーティング剤、コーティング剤Ｂは非表面コーティング剤として使用される。また、別の実施形態において、コーティング剤Ａは非表面コーティング剤、コーティング剤Ｂは表面コーティング剤として使用される。
【０２１２】
基材の厚みの上限及び下限は、１００００、９０００、７５００、５０００、２５００、１０００、９００、７５０、５００、２５０、１００、９０、７５、５０、２５、１０、９、５、２、１、０．９、０．５、０．１μｍ等が例示される。１つの実施形態において、基材の厚みは、０．１〜１０,０００μｍが好ましい。
【０２１３】
コーティング剤Ａ硬化物層の厚みの上限及び下限は、１００、９０、７５、５０、２５、１０、９、５、２、１、０．９、０．５、０．１μｍ等が例示される。１つの実施形態において、コーティング剤Ａ硬化物層の厚みは、０．１〜１００μｍが好ましい。
【０２１４】
コーティング剤Ｂ硬化物層の厚みの上限及び下限は、１００、９０、７５、５０、２５、１０、９、５、２、１、０．９、０．５、０．１μｍ等が例示される。１つの実施形態において、コーティング剤Ｂ硬化物層の厚みは、０．１〜１００μｍが好ましい。
【０２１５】
上記積層物は各種公知の方法で製造される。１つの実施形態において、積層物の製造方法は、コーティング剤Ｂを基材の少なくとも片面に塗工する工程（コーティング剤Ｂ塗工工程）、コーティング剤Ａをコーティング剤Ｂ塗工層の上に塗工する工程（コーティング剤Ａ塗工工程）、活性エネルギー線を照射することにより、硬化物層を形成する工程（活性エネルギー線硬化工程）を含む。
【０２１６】
コーティング剤Ａ塗工工程、コーティング剤Ｂ塗工工程をまとめて塗工工程ともいう。
【０２１７】
（塗工工程）
塗工方法は、バーコーター塗工、ワイヤーバー塗工、メイヤーバー塗工、エアナイフ塗工、グラビア塗工、リバースグラビア塗工、フローコート塗工、オフセット印刷、フレキソ印刷、スクリーン印刷法等が例示される。
【０２１８】
塗工量は特に限定されない。塗工量は、乾燥後の質量が０．１〜３０ｇ／ｍ２が好ましい。
【０２１９】
（活性エネルギー線硬化工程）
活性エネルギー線硬化反応に用いる活性エネルギー線は、紫外線や電子線等が例示される。紫外線の光源は、キセノンランプ、高圧水銀灯、メタルハライドランプを有する紫外線照射装置等が例示される。なお、光量や光源配置、搬送速度等は必要に応じて調整できる。高圧水銀灯を使用する場合には、８０〜１６０Ｗ／ｃｍ程度の光量を有するランプ１灯に対して搬送速度２〜５０ｍ／分程度で硬化させるのが好ましい。一方、電子線の場合には、１０〜３００ｋＶ程度の加速電圧を有する電子線加速装置により、搬送速度５〜５０ｍ／分程度の条件で硬化させるのが好ましい。
【０２２０】
上記積層物は各種公知の方法で製造される。１つの実施形態において、積層物の製造方法は、アンダーコート剤を基材の少なくとも片面に塗工する工程（塗工工程）、活性エネルギー線を照射することにより、活性エネルギー線硬化性樹脂硬化物層を形成する工程（活性エネルギー線硬化工程）を含む。
【０２２１】
（塗工工程）
塗工方法は、バーコーター塗工、ワイヤーバー塗工、メイヤーバー塗工、エアナイフ塗工、グラビア塗工、リバースグラビア塗工、フローコート塗工、オフセット印刷、フレキソ印刷、スクリーン印刷法等が例示される。
【０２２２】
塗工量は特に限定されない。塗工量は、乾燥後の質量が０．１〜３０ｇ／ｍ２程度が好ましく、１〜２０ｇ／ｍ２程度がより好ましい。
【０２２３】
（活性エネルギー線硬化工程）
活性エネルギー線硬化反応に用いる活性エネルギー線は、紫外線や電子線等が例示される。紫外線の光源は、キセノンランプ、高圧水銀灯、メタルハライドランプを有する紫外線照射装置等が例示される。なお、光量や光源配置、搬送速度等は必要に応じて調整できる。高圧水銀灯を使用する場合には、８０〜１６０Ｗ／ｃｍ程度の光量を有するランプ１灯に対して搬送速度２〜５０ｍ／分程度で硬化させるのが好ましい。一方、電子線の場合には、１０〜３００ｋＶ程度の加速電圧を有する電子線加速装置により、搬送速度５〜５０ｍ／分程度の条件で硬化させるのが好ましい。
【実施例】
【０２２４】
以下、実施例及び比較例を通じて本発明を具体的に説明する。但し、上述の好ましい実施形態における説明及び以下の実施例は、例示の目的のみに提供され、本発明を限定する目的で提供するものではない。従って、本発明の範囲は、本明細書に具体的に記載された実施形態にも実施例にも限定されず、特許請求の範囲によってのみ限定される。また、各実施例及び比較例において、特に説明がない限り、部、％等の数値は質量基準である。
【０２２５】
＜ウレタン（メタ）アクリレート構造含有シランカップリング剤の製造＞
攪拌機、温度計、滴下ロート、冷却管及び空気導入口を備えた反応容器に、イソホロンジイソシアネート２０部、ペンタエリスリトールトリアクリレート及びペンタエリスリトールテトラアクリレートの混合物７２部（製品名「ＫＡＹＡＲＡＤ  ＰＥＴ−３０」、日本化薬（株）製）、（３−メルカプトプロピル）トリメトキシシラン８部、重合禁止剤として２，６−ジ−ｔｅｒｔ−ブチル−４−メチルフェノール０．０２部並びに触媒としてジオクチル錫ジラウレート０．２部を混合し、反応を７０℃５時間の条件で行った。反応終了後に、ウレタン（メタ）アクリレート構造含有トリメトキシシラン、ウレタン（メタ）アクリレート及びペンタエリスリトールテトラアクリレートをそれぞれ質量基準で約３分の１ずつ含む混合物が得られた。以下の実施例においてウレタン（メタ）アクリレート構造含有シランカップリング剤とは、反応終了後に得られたこの混合物のことである。
【０２２６】
製造例１：（メタ）アクリロイル基含有シリカ粒子（Ａ−１）
攪拌機、温度計、滴下ロート、冷却管及び空気導入口を備えた反応容器に、シリカ分散体（固形分：３０％、溶液：メチルエチルケトン１００部と１０部のウレタン（メタ）アクリレート構造含有シランカップリング剤を混合し、６０℃４時間の条件で反応を行い、（メタ）アクリロイル基含有シリカ粒子を得た。
【０２２７】
製造例２：（メタ）アクリロイル基含有シリカ粒子（Ａ−２）
攪拌機、温度計、滴下ロート、冷却管及び空気導入口を備えた反応容器に、シリカ分散体（固形分：３０％、溶液：メチルエチルケトン１００部と０．８部のトリアクリロキシプロピルモノメトキシシランを混合し、６０℃４時間の条件で反応を行い、（メタ）アクリロイル基含有シリカ粒子を得た。
【０２２８】
実施例１：活性エネルギー線硬化性樹脂組成物
（メタ）アクリロイル基含有シリカ粒子（Ａ−１）３０部、ジペンタエリスリトールヘキサアクリレートとジペンタエリスリトールペンタアクリレートの混合物（製品名：「アロニックスＭ−４００」、東亞合成（株）製）６５部、１−ヒドロキシシクロヘキシル−フェニルケトン（製品名「ＯＭＮＩＲＡＤ１８４」、ＩＧＭ  Ｒｅｓｉｎｓ社製）４部、２−メチル−１−［４−（メチルチオ）フェニル］−２−モルホリノプロパン−１−オン（製品名「ＯＭＮＩＲＡＤ９０７」、ＩＧＭ  Ｒｅｓｉｎｓ社製）１部、メチルエチルケトン１５０部を混合し、活性エネルギー線硬化性樹脂組成物を得た。
【０２２９】
特段言及がない限り、実施例１以外の実施例及び比較例は、下記表のように変更した以外は、実施例１と同様にして行った。
【０２３０】
【表１】
0006933315.tif 000027
【０２３１】
＜表中の説明＞
アロニックスＭ−４００、Ｍ−３２１、Ｍ−３１５  東亞合成（株）製
Ａ−ＤＰＨ−１２Ｅ  新中村化学工業（株）製
ライトアクリレートＡ−ＤＣＰ  共栄社化学（株）製
ＵＡ−３０６Ｈ  共栄社化学（株）製
以下光重合開始剤はＩＧＭ  Ｒｅｓｉｎｓ社製である。
Ｏｍｎｉｒａｄ  １８４：１−ヒドロキシシクロヘキシル−フェニルケトン
Ｏｍｎｉｒａｄ  ９０７：２−メチル−１−［４−（メチルチオ）フェニル］−２−モルホリノプロパン−１−オン
Ｏｍｎｉｒａｄ  ＴＰＯ：２，４，６−トリメチルベンソイル−ジフェニルホスフィンオキシド
【０２３２】
＜積層物の製造＞
基材表面（ＴＡＣフィルム（富士フイルム製、フジタックＴＤＹ８０ＵＬＭ））にバーコーター（型番「Ｎｏ．２４」、第一理化（株）製）を用いて活性エネルギー線硬化性樹脂組成物を、膜厚約５μｍで塗布し、８０℃の循風乾燥機中で１分間乾燥し、照射距離２０ｃｍ、ベルトスピード５ｍ／ｍｉｎ、積算照射量２００ｍＪ／ｃｍ２の条件で硬化させ積層物を形成した。
【０２３３】
＜耐擦傷性＞
市販の測定装置（製品名「平面摩耗試験機」、（株）大栄科学精機製作所製）にセットし、スチールウール（番手「＃００００」、等級「極細」、日本スチールウール（株）製）を用いて、硬化物表面を１００ｇ荷重で１０回往復擦傷した。硬化物に付いた傷を観察し、下記基準に従って評価した。
〇：無傷
△：傷２〜３本
×：傷多数
【０２３４】
＜鉛筆硬度＞
硬化物の鉛筆硬度はＪＩＳ  Ｋ５６００−５−４に準拠して測定した。
【０２３５】
＜コーティング剤キットを用いた積層物の製造＞
基材表面（ＴＡＣフィルム（富士フイルム製、フジタックＴＤＹ８０ＵＬＭ））にバーコーター（型番「Ｎｏ．２４」、第一理化（株）製）を用いて比較例２のコーティング剤をコーティング剤Ｂとして塗布し、８０℃の循風乾燥機中で１分間乾燥し、照射距離２０ｃｍ、ベルトスピード５ｍ／ｍｉｎ、積算照射量２００ｍＪ／ｃｍ２の条件で硬化させ、基材表面にコーティング剤Ｂ硬化物層を形成した。
次いでコーティング剤Ｂ硬化物層の表面に実施例１のコーティング剤Ａを塗布し、８０℃の循風乾燥機中で１分間乾燥し、照射距離２０ｃｍ、ベルトスピード５ｍ／ｍｉｎ、積算照射量２００ｍＪ／ｃｍ２の条件で硬化させ、コーティング剤Ｂ硬化物層表面にコーティング剤Ａ硬化物層を形成し、積層物を製造した。
得られた積層物は、コーティング剤１種のみを用いて製造した積層物に比べて硬度の点で優れている。
【要約】
【課題】活性エネルギー線硬化性樹脂組成物、コーティング剤キット、硬化物及び積層物を提供すること。
【解決手段】本開示は、（メタ）アクリロイル基含有シリカ粒子、ポリ（メタ）アクリレート、１−ヒドロキシシクロヘキシル基含有光重合開始剤及びモルホリノ基含有光重合開始剤を含み、前記１−ヒドロキシシクロヘキシル基含有光重合開始剤と前記モルホリノ基含有光重合開始剤との質量比（１−ヒドロキシシクロヘキシル基含有光重合開始剤／モルホリノ基含有光重合開始剤）が１．１以上である、活性エネルギー線硬化性樹脂組成物を提供する。
【選択図】なし